(57)【要約】  本発明は、ラベルストック（１）、接着剤層（２）、およびラベルストックの下側と接着剤層の上側の間に位置するバリヤコーティング層（３）を含み、バリヤコーティング層がアクリルコアシェルポリマーまたは有機ペルフルオロケミカルのいずれかを含む、ラベルを提供する。
2009513997.tif 000002
【特許請求の範囲】
【請求項１】
ラベルストック（１）、接着剤層（２）、およびラベルストックの下側と接着剤層の上側との間に位置するバリヤコーティング層（３）を含むラベルであって、バリヤコーティング層がアクリルコアシェルポリマーまたは有機ペルフルオロケミカルのいずれかを含む、ラベル。
【請求項２】
アクリルコアポリマーが、７５，０００〜３５０，０００g/molの重量平均分子量（Ｍｗ）を有する、請求項１記載のラベル。
【請求項３】
アクリルコアポリマーが、５０℃未満のガラス転移温度（Ｔｇ）を有する、請求項１または２記載のラベル。
【請求項４】
アクリルコアポリマーが、アクリルモノマー少なくとも１種と、スチレンモノマー少なくとも１種と、場合により他のエチレン性不飽和モノマーとから形成されるコポリマーである、請求項１〜３のいずれか１項記載のラベル。
【請求項５】
アクリルシェルポリマーが、２，０００〜５０，０００g/molの重量平均分子量（Ｍｗ）を有する、請求項１〜４のいずれか１項記載のラベル。
【請求項６】
アクリルシェルポリマーが、７５〜１５０℃のガラス転移温度（Ｔｇ）を有する、請求項１〜５のいずれか１項記載のラベル。
【請求項７】
アクリルシェルポリマーが、酸官能性を有するアクリルモノマーまたはその塩少なくとも１種と、他のエチレン性不飽和モノマー少なくとも１種とから形成されるコポリマーである、請求項１〜６のいずれか１項記載のラベル。
【請求項８】
アクリルシェルポリマー／アクリルコアポリマーの比が１０／９０〜９０／１０である、請求項１〜７のいずれか１項記載のラベル。
【請求項９】
有機ペルフルオロケミカルが、完全にフッ素化されたジ−、トリ−またはポリＣ3-20−アルキル、Ｃ3-20シクロアルキルまたはＣ3-20−アルケニル基で置換された任意の有機化合物またはこれらの混合物である、請求項１〜８のいずれか１項記載のラベル。
【請求項１０】
バリヤコーティング層がさらにデンプンまたは化工デンプンを含む、請求項１〜９のいずれか１項記載のラベル。
【請求項１１】
バリヤコーティング層の面積重量（area weight）が０．１〜２０g/m2である、請求項１〜１０のいずれか１項記載のラベル。
【請求項１２】
ラベルストックを、面積重量が３０〜２３０g/m2である任意の紙とすることができる、請求項１〜１１のいずれか１項記載のラベル。
【請求項１３】
接着剤層の接着剤が、天然産出ポリマー、天然産出ポリマーの化学変性誘導体、合成ポリマーおよびこれらの混合物よりなる群から選択される、請求項１〜１２のいずれか１項記載のラベル。
【請求項１４】
接着剤層の下側が基材（４）に貼り付いた、請求項１〜１３のいずれか１項記載のラベル。
【請求項１５】
工程：
（ｉ）アクリルコアシェルポリマー、有機ペルフルオロケミカルのいずれかと、場合によりフィルム形成ポリマーおよびさらなる成分とを含むバリヤコーティング組成物を形成し、
（ｉｉ）工程（ｉ）のバリヤコーティング組成物をラベルストックに塗布してバリヤコーティング層を形成し、
（ｉｉｉ）接着剤を工程（ｉｉ）で得られたバリヤコーティングに塗布して接着剤層を形成すること
を含む、請求項１〜１４のいずれか１項記載のラベルの製造方法。
【請求項１６】
他の成分がデンプンまたは化工デンプンである、請求項１５記載の方法。
【請求項１７】
さらに、ラベルを接着剤層の下側を介して基材に貼り付ける工程を含む、請求項１４記載のラベルを製造するための請求項１５または１６記載の方法。
【請求項１８】
ラベルストックと、ラベルストックの下側のバリヤコーティング層とを含み、バリヤコーティング層がアクリルコアシェルポリマーまたは有機ペルフルオロケミカルのいずれかを含む、ラベル前駆体。
【請求項１９】
工程：
（ｉ）アクリルコアシェルポリマー、有機ペルフルオロケミカルのいずれかと、場合によりフィルム形成ポリマーおよびさらなる成分とを含むバリヤコーティング組成物を形成し、
（ｉｉ）工程（ｉ）のバリヤコーティング組成物をラベルストックに塗布してバリヤコーティングを形成すること
を含む、請求項１８記載のラベル前駆体の製造方法。
【請求項２０】
アクリルコアシェルポリマーまたは有機ペルフルオロケミカルの、ラベル用バリヤコーティング添加剤としての使用。
【請求項２１】
ラベルストックの下側と接着剤層の上側の間にバリヤコーティング層を塗布することによりラベル中のラベルストックによる接着剤の吸収を低減する方法であって、バリヤコーティング層がアクリルコアシェルポリマーまたは有機ペルフルオロケミカルのいずれかを含む方法。
【発明の詳細な説明】
【技術分野】
【０００１】
本発明は、基材に改良された接着性を提供するためのバリヤコーティングの製造および使用に関する。
【０００２】
ラベルは、「ラベルストック」（「フェースストック」、「紙ストック」または「ベースストック」とも言う）の下側に接着剤を有する。一部の接着剤は、常にラベルストックによって吸収され、したがってなくなる。接着剤はおそらくラベルの最も高価な成分の一つであるので、吸収による接着剤の損失を減らす必要がある。さらに、ラベルストックの上側へ透過する過剰な接着剤は、ラベルの輝度並びに印刷品質を下げる恐れがある。接着剤は、紙のリサイクルプロセスではやっかいな成分と考えられてもいる。
【０００３】
ラベルストックによる吸収による接着剤の損失を回避するために、ラベルストックの下側は通常、接着剤で処理される前にバリヤコーティング層でコーティングされる。ラベルストック用の一般的なバリヤコーティングは、スチレンアクリル（ＳＡ）ポリマーとデンプンまたはスチレンブタジエン（ＳＢ）ポリマーとデンプンとで構成される。これらのコーティングの欠点は、まだかなりの量の接着剤が吸収され、したがって十分な剥離力を達成するためには多量の接着剤が必要なことである。
【０００４】
本発明の目的は、ラベルストックによる接着剤の吸収を効果的に防止し、したがって十分な剥離力を達成するために減らした量だけの接着剤が必要であるバリヤコーティング層を有するラベルを提供することである。
【０００５】
この目的は、ラベルストック（１）、接着剤層（２）、およびラベルストックの下側と接着剤層の上側の間に位置するバリヤコーティング層（３）を含むラベルであって、バリヤコーティング層がアクリルコアシェルポリマーまたは有機ペルフルオロケミカルのいずれかを含むラベルにより解決される。
【０００６】
図１は、ラベルストック（１）、接着剤層（２）、およびバリヤコーティング層（３）を含むラベルの略図を示す。この略図は、本発明のラベルを限定する実例としては働かない。
【０００７】
アクリルコアシェルポリマーは、アクリルコアポリマーと、アクリルコアポリマーを囲むアクリルシェルポリマーとを含む。
【０００８】
アクリルコアポリマーは、７５，０００〜３５０，０００g/mol、好ましくは８０，０００〜２００，０００g/mol、より好ましくは９０，０００〜１５０，０００g/molの重量平均分子量（Ｍｗ）を有することができる。アクリルコアポリマーは、５０℃未満、好ましくは３０℃未満、より好ましくは２０℃未満のガラス転移温度（Ｔｇ）を有することができる。
【０００９】
ガラス転移温度は、示差走査熱測定を用いて測定することができる。
【００１０】
アクリルコアポリマーは、アクリルモノマー少なくとも１種と、スチレンモノマー少なくとも１種と、場合により他のエチレン性不飽和モノマーとから形成されるコポリマーであってよい。
【００１１】
アクリルモノマーは、（メタ）アクリル酸またはその塩、（メタ）アクリルアミド、（メタ）アクリロニトリル、Ｃ1-20−アルキル（メタ）アクリレートまたはＣ1-20−アルキル（メタ）アクリルアミドとすることができ、
ここで、Ｃ1-20−アルキルは、非置換であっても、ヒドロキシ、アミノ、ハロゲン、カルボキシ、スルホ、エポキシ、Ｃ1-10−アルコキシ、Ｏ−ＣＯ−（Ｃ1-10−アルキル）、Ｏ−ＣＯ−（Ｃ2-10−アルケニル）、アセトアセトキシ、ＣＯ−（Ｃ1-10−アルコキシ）、ＮＲ1Ｒ2またはＮＲ1Ｒ2Ｒ3Ｘで置換されていてもよく、
ここで、Ｒ1、Ｒ2およびＲ3は、同じでも異なっていてもよく、水素、Ｃ1-10−アルキル、Ｃ5-8−シクロアルキル、アラルキルまたはアリールであるか、あるいはＲ1およびＲ2は、これらが結合した窒素と共に複素環を形成し、Ｘは、ハロゲンまたはメチルスルフェートとすることができ、
ここで、Ｃ1-10−アルキルまたはＣ2-10−アルケニルは、非置換であっても、ヒドロキシ、アミノ、ハロゲン、カルボキシ、スルホ、エポキシ、Ｃ1-10−アルコキシ、Ｏ−ＣＯ−（Ｃ1-10−アルキル）、アセトアセトキシ、ＣＯ−（Ｃ1-10−アルコキシ）、ＮＲ1Ｒ2またはＮＲ1Ｒ2Ｒ3Ｘで置換されていてもよい。
【００１２】
（メタ）アクリル酸の塩は、（メタ）アクリル酸のアルカリ金属またはアンモニウム塩、あるいは（メタ）アクリル酸と式ＮＨＲ1Ｒ2のアミンとの反応により得られる塩とすることができる。アルカリ金属の例は、ナトリウムまたはカリウムである。
【００１３】
Ｃ1-20−アルキルは、メチル、エチル、プロピル、イソプロピル、ブチル、ｓ−ブチル、イソブチル、ｔ−ブチル、ペンチル、ヘキシル、ヘプチル、オクチル、ノニル、デシル、ウンデシル、ドデシル、ミリスチル、パルミチル、ステアリルおよびアラキニルとすることができる。Ｃ1-10−アルコキシは、メトキシ、エトキシ、プロポキシ、イソプロポキシ、ブトキシ、ｓ−ブトキシ、イソブトキシ、ｔ−ブトキシ、ペントキシ、ヘキソキシ、ヘプトキシ、オクトキシ、ノノキシおよびデコキシとすることができる。Ｃ1-10−アルキルは、メチル、エチル、プロピル、イソプロピル、ブチル、ｓ−ブチル、イソブチル、ｔ−ブチル、ペンチル、ヘキシル、ヘプチル、オクチル、ノニルおよびデシルとすることができる。Ｃ2-10−アルケニルは、ビニルまたはアリルとすることができる。Ｃ4-8−アルキルは、シクロペンチル、シクロヘキシルまたはシクロヘプチルとすることができる。アラルキルは、ベンジルおよび２−フェニルエチルとすることができる。アリールは、フェニルまたはナフチルとすることができる。複素環は、ピペラジン、ピペリジン、ピロリジンまたはモルホリンとすることができる。ハロゲンは、臭素または塩素とすることができる。
【００１４】
アクリルモノマーの例は、（メタ）アクリル酸、（メタ）アクリル酸アンモニウム塩、（メタ）アクリルアミド、エチル（メタ）アクリレート、プロピル（メタクリレート）、イソプロピル（メタ）アクリレート、ブチル（メタ）アクリレート、イソブチル（メタ）アクリレート、ｔ−ブチル（メタ）アクリレート、ヘキシル（メタ）アクリレート、２−エチルヘキシル（メタ）アクリレート、グリシジル（メタ）アクリレート、２−（ジメチルアミノ）エチル（メタ）アクリレート、２−（ジメチルアミノ）エチル（メタ）アクリレート塩化メチル第四級塩、２−（ジエチルアミノ）エチル（メタ）アクリレート、（２−アセトアセトキシ）エチル（メタ）アクリレート、２−（Ｎ−３−スルホプロピル）−Ｎ，Ｎ−ジメチル−アンモニウム）エチル（メタ）アクリレート、モノ−２−（（メタ）アクリロイルオキシ）エチルスクシネート、モノ−２−（（メタ）アクリロイルオキシ）エチルマレエート、［２−（（メタ）アクリロイルオキシ）エチル］トリメチルアンモニウムクロリド、［２−（（メタ）アクリロイルオキシ）エチル］トリメチルアンモニウムメチルスルフェート、［３−（（メタ）アクリロイルアミノ）−プロピル］トリメチルアンモニウムクロリドおよび２−（メタ）アクリルアミド−２−メチル−１−プロパンスルホン酸である。
【００１５】
好ましいアクリルモノマーは、（メタ）アクリルアミド、Ｃ1-20−アルキル（メタ）アクリレートおよびＣ1-20−アルキル（メタ）アクリルアミドよりなる群から選択され、
ここで、Ｃ1-20−アルキルは、非置換であっても、ヒドロキシ、アミノ、ハロゲン、エポキシ、Ｃ1-10−アルコキシ、Ｏ−ＣＯ−（Ｃ1-10−アルキル）、アセトアセトキシ、ＣＯ−（Ｃ1-10−アルコキシ）、ＮＲ1Ｒ2またはＮＲ1Ｒ2Ｒ3Ｘで置換されていてもよく、
ここで、Ｒ1、Ｒ2およびＲ3は、同じでも異なっていてもよく、水素、Ｃ1-10−アルキル、Ｃ5-8−シクロアルキル、アラルキルまたはアリールであるか、あるいはＲ1およびＲ2は、これらが結合した窒素と共に複素環を形成し、Ｘは、ハロゲンまたはメチルスルフェートとすることができ、
ここで、Ｃ1-10−アルキルは、非置換であっても、ヒドロキシ、アミノ、ハロゲン、エポキシ、Ｃ1-10−アルコキシ、Ｏ−ＣＯ−（Ｃ1-10−アルキル）、アセトアセトキシ、ＣＯ−（Ｃ1-10−アルコキシ）、ＮＲ1Ｒ2またはＮＲ1Ｒ2Ｒ3Ｘで置換されていてもよい。
【００１６】
好ましいアクリルモノマーの例は、（メタ）アクリルアミド、エチル（メタ）アクリレート、プロピル（メタクリレート）、イソプロピル（メタ）アクリレート、ブチル（メタ）アクリレート、イソブチル（メタ）アクリレート、ｔ−ブチル（メタ）アクリレート、ヘキシル（メタ）アクリレート、２−エチルヘキシル（メタ）アクリレート、グリシジル（メタ）アクリレート、２−（ジメチルアミノ）エチル（メタ）アクリレート、２−（ジメチルアミノ）エチル（メタ）アクリレート塩化メチル第四級塩、２−（ジエチルアミノ）エチル（メタ）アクリレート、（２−アセトアセトキシ）エチル（メタ）アクリレート、［２−（（メタ）アクリロイルオキシ）エチル］トリメチルアンモニウムクロリド、［２−（（メタ）アクリロイルオキシ）エチル］トリメチルアンモニウムメチルスルフェートおよび［３−（（メタ）アクリロイルアミノ）プロピル］トリメチルアンモニウムクロリドである。
【００１７】
より好ましいアクリルモノマーは、Ｃ1-20−アルキル（メタ）アクリレートであり、
ここで、Ｃ1-20−アルキルは、非置換であっても、ヒドロキシ、アミノ、ハロゲン、エポキシ、Ｃ1-10−アルコキシ、Ｏ−ＣＯ−（Ｃ1-10−アルキル）、アセトアセトキシ、ＣＯ−（Ｃ1-10−アルコキシ）、ＮＲ1Ｒ2またはＮＲ1Ｒ2Ｒ3Ｘで置換されていてもよく、
ここで、Ｒ1、Ｒ2およびＲ3は、同じでも異なっていてもよく、水素、Ｃ1-10−アルキル、Ｃ5-8−シクロアルキル、アラルキルまたはアリールであるか、あるいはＲ1およびＲ2は、これらが結合した窒素と共に複素環を形成し、Ｘは、ハロゲンまたはメチルスルフェートとすることができ、
ここで、Ｃ1-10−アルキルは、非置換であっても、ヒドロキシ、アミノ、ハロゲン、エポキシ、Ｃ1-10−アルコキシ、Ｏ−ＣＯ−（Ｃ1-10−アルキル）、アセトアセトキシ、ＣＯ−（Ｃ1-10−アルコキシ）、ＮＲ1Ｒ2またはＮＲ1Ｒ2Ｒ3Ｘで置換されていてもよい。
【００１８】
より好ましいアクリルモノマーの例は、エチル（メタ）アクリレート、プロピル（メタクリレート）、イソプロピル（メタ）アクリレート、ブチル（メタ）アクリレート、イソブチル（メタ）アクリレート、ｔ−ブチル（メタ）アクリレート、ヘキシル（メタ）アクリレート、２−エチルヘキシル（メタ）アクリレート、グリシジル（メタ）アクリレート、２−（ジメチルアミノ）エチル（メタ）アクリレート、２−（ジメチルアミノ）エチル（メタ）アクリレート塩化メチル第四級塩、２−（ジエチルアミノ）エチル（メタ）アクリレート、（２−アセトアセトキシ）エチル（メタ）アクリレート、［２−（（メタ）アクリロイルオキシ）エチル］トリメチルアンモニウムクロリドおよび［２−（（メタ）アクリロイルオキシ）エチル］トリメチルアンモニウムメチルスルフェートである。
【００１９】
さらに好ましいアクリルモノマーは、Ｃ1-10−アルキル（メタ）アクリレートであり、
ここで、Ｃ1-10−アルキルは、非置換であっても、ヒドロキシル、エポキシ、Ｃ1-6−アルコキシ、Ｏ−ＣＯ−（Ｃ1-6−アルキル）またはアセトアセトキシで置換されていてもよい。
【００２０】
Ｃ1-6−アルコキシは、メトキシ、エトキシ、プロポキシ、イソプロポキシ、ブトキシ、ｓ−ブトキシ、イソブトキシ、ｔ−ブトキシ、ペントキシまたはヘキソキシとすることができる。Ｃ1-6−アルキルは、メチル、エチル、プロピル、イソプロピル、ブチル、ｓ−ブチル、イソブチル、ｔ−ブチル、ペンチルまたはヘキシルとすることができる。
【００２１】
さらに好ましいアクリルモノマーの例は、エチル（メタ）アクリレート、プロピル（メタクリレート）、イソプロピル（メタ）アクリレート、ブチル（メタ）アクリレート、イソブチル（メタ）アクリレート、ｔ−ブチル（メタ）アクリレート、ヘキシル（メタ）アクリレート、２−エチルヘキシル（メタ）アクリレート、グリシジル（メタ）アクリレートおよび（２−アセトアセトキシ）エチル（メタ）アクリレートである。
【００２２】
最も好ましいアクリルモノマーは、Ｃ1-10−アルキル（メタ）アクリレートである。
【００２３】
最も好ましいアクリルモノマーの例は、エチル（メタ）アクリレート、プロピル（メタクリレート）、イソプロピル（メタ）アクリレート、ブチル（メタ）アクリレート、イソブチル（メタ）アクリレート、ｔ−ブチル（メタ）アクリレート、ヘキシル（メタ）アクリレートおよび２−エチルヘキシル（メタ）アクリレートである。
【００２４】
スチレンモノマーは、非置換であっても、ヒドロキシ、アミノ、ハロゲン、カルボキシ、スルホ、Ｃ1-10−アルキル、Ｃ1-10−アルコキシ、Ｏ−ＣＯ−（Ｃ1-10−アルキル）、ＣＯ−（Ｃ1-10−アルコキシ）またはＮＲ4Ｒ5で置換されていてもよいスチレンとすることができ、
ここで、Ｒ4およびＲ5は、同じでも異なっていてもよく、水素、Ｃ1-10−アルキル、Ｃ5-8−シクロアルキル、アラルキルまたはアリールであり、
ここで、Ｃ1-10−アルキルは、非置換であっても、ヒドロキシ、アミノ、ハロゲン、カルボキシ、スルホ、Ｃ1-10−アルコキシ、Ｏ−ＣＯ−（Ｃ1-10−アルキル）、ＣＯ−（Ｃ1-10−アルコキシ）またはＮＲ4Ｒ5で置換されていてもよい。
【００２５】
スチレンモノマーの例は、スチレンおよび４−メチルスチレンである。
【００２６】
好ましいスチレンモノマーは、非置換であっても、ヒドロキシ、ハロゲン、カルボキシ、スルホ、Ｃ1-10−アルキル、Ｃ1-10−アルコキシ、Ｏ−ＣＯ−（Ｃ1-10−アルキル）またはＣＯ−（Ｃ1-10−アルコキシ）で置換されていてもよいスチレンとすることができ、
ここで、Ｃ1-10−アルキルは、非置換であっても、ヒドロキシ、ハロゲン、カルボキシ、スルホ、Ｃ1-10−アルコキシ、Ｏ−ＣＯ−（Ｃ1-10−アルキル）またはＣＯ−（Ｃ1-10−アルコキシ）で置換されていてもよい。
【００２７】
より好ましいスチレンモノマーは、非置換であっても、Ｃ1-10−アルキルで置換されていてもよいスチレンとすることができ、
ここで、Ｃ1-10−アルキルは、非置換であっても、Ｃ1-10−アルコキシ、Ｏ−ＣＯ−（Ｃ1-10−アルキル）またはＣＯ−（Ｃ1-10−アルコキシ）で置換されていてもよい。
【００２８】
最も好ましいスチレンモノマーは、非置換であっても、Ｃ1-6−アルキルで置換されていてもよいスチレンとすることができる。
【００２９】
他のエチレン性不飽和モノマーは、ビニルモノマー、アリルモノマー、オレフィンモノマーおよびマレイン酸モノマーとすることができる。
【００３０】
ビニルモノマーの例は、ビニルアルコール、塩化ビニル、ビニルイソブチルエーテルおよび酢酸ビニルである。アリルモノマーの例は、ジアリルジメチルアンモニウムクロリドである。オレフィンモノマーの例は、エチレン、プロピレン、ブタジエンおよびイソプレンである。マレイン酸モノマーの例は、マレイン酸、無水マレイン酸およびマレイミドである。
【００３１】
好ましくは、アクリルコアポリマーは、アクリルモノマー少なくとも１種と、スチレンモノマー少なくとも１種とから形成されるコポリマーである。
【００３２】
アクリルコアポリマーのスチレンモノマー／アクリルモノマーの比（w／w）は、１／９９〜９９／１、好ましくは２０／８０〜８０／２０、より好ましくは５０／５０〜６０／４０とすることができる。
【００３３】
アクリルコアポリマーの例は、スチレン／ブチルアクリレート５０／５０（w／w）から、スチレン／ブチルアクリレート５５／４５（w／w）から、スチレン／２−エチルヘキシルアクリレート６０／４０（w／w）から、スチレン／メチルメタクリレート／２−エチルヘキシルアクリレート３０／３０／４０（w／w／w）から、およびスチレン／２−エチルヘキシルアクリレート５５／４５（w／w）から形成されるコポリマーである。
【００３４】
アクリルシェルポリマーは、２，０００〜５０，０００g/mol、好ましくは３，０００〜２０，０００g/mol、より好ましくは６，０００〜１０，０００g/molの重量平均分子量（Ｍｗ）を有することができる。アクリルコアポリマーは、７５〜１５０℃、好ましくは８５〜１２０℃、より好ましくは９５〜１１０℃のガラス転移温度（Ｔｇ）を有することができる。
【００３５】
アクリルシェルポリマーは、酸官能性を有するアクリルモノマーまたはその塩少なくとも１種と、他のエチレン性不飽和モノマー少なくとも１種とから形成されるコポリマーとすることができる。
【００３６】
酸官能性を有するアクリルモノマーは、（メタ）アクリル酸、Ｃ1-20−アルキル（メタ）アクリレートまたはＣ1-20−アルキル（メタ）アクリルアミドとすることができ、ここで、Ｃ1-20−アルキルは、カルボキシまたはスルホで置換され、Ｃ1-20−アルキルはさらに、ヒドロキシ、ハロゲン、エポキシ、Ｃ1-10−アルコキシ、Ｏ−ＣＯ−（Ｃ1-10−アルキル）、Ｏ−ＣＯ−（Ｃ2-10−アルケニル）、アセトアセトキシまたはＣＯ−（Ｃ1-10−アルコキシ）で置換されていてもよく、ここで、Ｃ1-10−アルキルまたはＣ2-10−アルケニルは、非置換であっても、ヒドロキシ、ハロゲン、カルボキシ、スルホ、エポキシ、Ｃ1-10−アルコキシ、Ｏ−ＣＯ−（Ｃ1-10−アルキル）、アセトアセトキシまたはＣＯ−（Ｃ1-10−アルコキシ）で置換されていてもよい。
【００３７】
上述の酸官能性を有するアクリルモノマーの塩は、アルカリ金属またはアンモニウム塩、あるいは酸を式ＮＨＲ1Ｒ2のアミンと反応させることにより形成する塩とすることができる。アルカリ金属の例は、ナトリウムまたはカリウムである。
【００３８】
酸官能性を有するアクリルモノマーまたはその塩の例は、（メタ）アクリル酸、（メタ）アクリル酸アンモニウム塩、２−（Ｎ−３−スルホプロピル）−Ｎ，Ｎ−ジメチルアンモニウム）−エチル（メタ）アクリレート、モノ−２−（（メタ）アクリロイルオキシ）エチルスクシネート、モノ−２−（（メタ）アクリロイルオキシ）エチルマレエートおよび２−（メタ）アクリルアミド−２−メチル−１−プロパンスルホン酸である。
【００３９】
好ましい酸官能性を有するアクリルモノマーは、（メタ）アクリル酸またはその塩である。
【００４０】
好ましい酸官能性を有するアクリルモノマーまたはその塩の例は、（メタ）アクリル酸、（メタ）アクリル酸アンモニウム塩およびメタクリル酸ナトリウム塩である。
【００４１】
他のエチレン性不飽和モノマーは、アクリルモノマー、スチレンモノマー、ビニルモノマー、アリルモノマー、オレフィンモノマーまたはマレイン酸モノマーとすることができる。
【００４２】
好ましい他のエチレン性不飽和モノマーは、アクリルモノマー、スチレンモノマー、ビニルモノマー、アリルモノマー、オレフィンモノマーまたはマレイン酸モノマーとすることができる。
【００４３】
より好ましい他のエチレン性不飽和モノマーは、アクリルモノマー、スチレンモノマーまたはオレフィンモノマーとすることができる。
【００４４】
最も好ましい他のエチレン性不飽和モノマーは、アクリルモノマーまたはスチレンモノマーとすることができる。
【００４５】
アクリルシェルポリマーの例は、スチレン／アクリル酸アンモニウム塩６５／３５（w／w）；イソブチルメタクリレート／メチルメタクリレート／アクリル酸アンモニウム塩４３／４３／１４（w／w／w）；ブチルアクリレート／メチルメタクリレート／アクリル酸アンモニウム塩４３／４３／１４（w／w／w）；およびエチレン／アクリル酸アンモニウム塩８０／２０（w／w）である。
【００４６】
エチレン性不飽和モノマー／酸官能性を有するアクリルモノマーまたはその塩の比（w／w）は、１／９９〜９９／１、好ましくは１０／９０〜９０／１０、より好ましくは５０／５０〜８５／１５とすることができる。
【００４７】
アクリルシェルポリマー／アクリルコアポリマーの比は、１０／９０〜９０／１０、好ましくは１０／９０〜６０／４０、より好ましくは２０／８０〜５０／５０、最も好ましくは２５／７５〜４０／６０である。
【００４８】
好ましいアクリルコアシェルポリマーは、コアとして機能するスチレン／２−エチルヘキシル−アクリレート５５／４５（w／w）コポリマー［重量平均分子量（Ｍｗ）約１００，０００g/mol（ゲル浸透クロマトグラフィーで測定）、ガラス転移温度（Ｔｇ）１５℃］、およびスチレン／アクリル酸アンモニウム塩６５／３５（w／w）コポリマー［重量平均分子量（Ｍｗ）約８，０００g/mol（ゲル浸透クロマトグラフィーで測定）、ガラス転移温度１０５℃］で構成され、ここでシェルコポリマー／コアコポリマーの比は３０／７０（w／w）である。
【００４９】
アクリルコアシェルポリマーは、アクリルシェルポリマーおよび適切な開始剤の存在下で、アクリルコアポリマーを形成するモノマーを重合することにより製造することができる。
【００５０】
好ましくは、アクリルシェルポリマー、および開始剤の一部を容器に入れ、残りの開始剤およびモノマーを容器に供給する。通常、重合は溶剤として水中で行う。
【００５１】
開始剤は、過酸化物、過硫酸塩、アゾ化合物、レドックス対またはこれらの混合物とすることができる。好ましくは、開始剤は過硫酸塩であり、より好ましくは、過硫酸アンモニウムである。
【００５２】
好ましくは、開始剤（１種または複数種）／モノマー（１種または複数種）のモル比は、０．０００１〜１％である。
【００５３】
有機ペルフルオロケミカルは、完全にフッ素化されたジ−、トリ−またはポリＣ3-20−アルキル、Ｃ3-20−シクロアルキルまたはＣ3-20−アルケニル基で置換された任意の有機化合物またはこれらの混合物とすることができる。
【００５４】
有機化合物の完全にフッ素化されたＣ3-20−アルキル、Ｃ3-20−シクロアルキルまたはＣ3-20−アルケニル基は、同じでも異なっていてもよい．
【００５５】
完全にフッ素化されたＣ3-20−アルキル基の例は、ヘプタフルオロプロピル、ヘプタフルオロイソプロピル、ノナフルオロブチル、ノナフルオロｓ−ブチル、ノナフルオロイソブチル、ノナフルオロｔ−ブチル、ウンデカフルオロペンチルおよびトリデカフルオロヘキシル、ペンタデカフルオロヘプチル、ヘプタデカフルオロオクチル、ノナデカフルオロノニル、ヘンイコサフルオロデシル、トリコサフルオロウンデシル、ペンタコサフルオロドデシル、ノナコサフルオロミリスチル、トリトリアコンタフルオロパルミチルおよびヘプタトリアコンタフルオロステアリルである。Ｃ3-20−シクロアルキルの例は、完全にフッ素化されたシクロペンチルおよびシクロヘキシルである。完全にフッ素化されたＣ3-20−アルケニルの例は、完全にフッ素化されたアリル、リノレニル、ドコサヘキサエノイル、エイコサペンタエノイル、リノレイル、アラキドニルおよびオレイルである。
【００５６】
好ましくは、有機ペルフルオロケミカルは、完全にフッ素化されたジ−、トリ−またはポリＣ3-20−アルキル基で置換された任意の有機化合物またはこれらの混合物である。より好ましくは、有機ペルフルオロケミカルは、完全にフッ素化されたジ−、トリ−またはポリＣ5-20−アルキル基で置換された任意の有機化合物またはこれらの混合物である。
【００５７】
有機化合物は、少なくとも６個の炭素原子を含むことができる。好ましくは、８〜２０個の炭素原子を含むモノマー、または１０〜１００個の炭素原子を含むオリゴマーである。
【００５８】
好ましくは、有機化合物は、Ｃ1-20−アルカン、Ｃ4-10−シクロアルカン、Ｃ2-20−アルケン、Ｃ5-10−シクロアルケンおよびＣ3-10−脂肪族複素環よりなる群から選択される単位で構成され、これらの単位は、直接結合されていても、Ｎ、ＮＨ、ＯまたはＳ架橋原子を介して結合されていてもよく、さらにこれらの単位は、非置換であっても、ヒドロキシ、カルボキシ、スルホ、スルファト（−Ｏ−ＳＯ2ＯＨ）またはホスファト（−ＯＰＯ（ＯＨ）2）で置換されていてもよい。
【００５９】
Ｃ1-20−アルカンの例は、メタン、エタン、プロパン、イソプロパン、ブタン、ｓ−ブタン、イソブタン、ｔ−ブタン、ペンタン、ヘキサン、ヘプタン、オクタン、ノナン、デカン、ウンデカン、ドデカン、トリデカン、テトラデカン、ペンタデカン（pentadecone）、ヘキサデカン、ヘプタデカン（heptadecona）、オクタデカン、ノナデカンおよびイコサンである。Ｃ4-10−シクロアルカンの例は、シクロブタン、シクロペンタン、シクロヘキサンおよびシクロヘプタンである。Ｃ2-20−アルケンの例は、プロペン、１−ブテン、２−ブテン、１−ペンテン、２−ペンテン、１−ヘキセン、２−ヘキセン、３−ヘキセン、１−ヘプテンおよび１−オクテンである。Ｃ5-10−シクロアルケンの例は、シクロペンテンおよびシクロヘキセンである。Ｃ3-10−脂肪族複素環は、飽和でも不飽和でもよく、例はモルホリン、ピペリジンおよびピロリジンである。
【００６０】
有機ペルフルオロケミカルの例およびその製造方法の例は、米国特許第５,４９１,２６１号、実施例１〜２０、２２〜２５および２７〜３２に示されている。
【００６１】
より好ましくは、有機化合物は、Ｃ1-20−アルカン、Ｃ4-10−シクロアルカン、Ｃ2-20−アルケン、Ｃ5-10−シクロアルケンおよびＣ3-10−脂肪族複素環よりなる群から選択される単位で構成され、これらの単位は、直接結合されていても、Ｎ、ＮＨ、ＯまたはＳ架橋原子を介して結合されていてもよく、さらにこれらの単位は、少なくとも１個のカルボキシ基で置換され、さらにヒドロキシ、スルホ、スルファト（−Ｏ−ＳＯ2ＯＨ）またはホスファト（−ＯＰＯ（ＯＨ）2）で置換されていてもよい。
【００６２】
最も好ましい有機フルオロケミカルは、次の構造を有する化合物の混合物である。
【００６３】
【化１】
2009513997.tif 000003
【００６４】
バリヤコーティング層は、バリヤコーティング層乾燥重量あたり、０．０１〜５０乾燥重量％のアクリルコアシェルポリマーまたは有機ペルフルオロケミカルを含むことができる。バリヤコーティング層乾燥重量あたり、好ましくは０．１〜１０乾燥重量％、より好ましくは１〜５乾燥重量％、最も好ましくは１．５〜３乾燥重量％のアクリルコアシェルポリマーを含む。バリヤコーティング層乾燥重量あたり、好ましくは０．０１〜１０乾燥重量％、より好ましくは０．０３〜５乾燥重量％、最も好ましくは０．０５〜０．２乾燥重量％の有機ペルフルオロケミカルを含む。
【００６５】
バリヤコーティング層は、フィルム形成ポリマーを含むことができる。
【００６６】
フィルム形成ポリマーの例は、デンプン、化工デンプン、スチレンブタジエン（ＳＢ）ポリマー、スチレンアクリル（ＳＡ）ポリマー、ポリビニルアルコールおよびポリ酢酸ビニルである。より好ましくは、このさらなる成分は、デンプンまたは化工デンプンである。
【００６７】
デンプンの典型的な源には、穀物、塊茎、根および果実がある。穀物の例は、小麦、トウモロコシ、ライムギ、米、オオムギ、モロコシおよびオートムギである。塊茎および根の例は、ジャガイモ、クズウコンおよびタピオカである。果実の例は、クリ、エンドウ豆、豆およびバナナである。
【００６８】
化工デンプンは、デンプンの化学的または物理的変性により得ることができる。化学化工デンプンの例は、部分的にまたは完全に加水分解したデンプン、酸化デンプン、カチオンデンプン、デンプンエステルおよびカチオン、ノニオンおよびアニオンのデンプンエーテルである。部分的にまたは完全に加水分解されたデンプンは、転化デンプンと呼んでもよく、通常、商品名Ｃｉｂａ（登録商標）Ｒａｉｓａｍｙｌ（登録商標）０１１２１として販売されている酵素転化デンプンのようにデンプンの酵素処理により得られる。カチオンデンプンは、第三級アミノまたは第四級アンモニウム基を有する化工デンプンである。大多数のカチオンデンプンは、カチオンデンプンエーテルである。デンプンエステルの例は、硝酸デンプン、リン酸デンプン、酢酸デンプン、クエン酸デンプン、コハク酸デンプンおよびアジピン酸デンプンである。デンプンエーテルの例は、ヒドロキシエチルデンプンおよびヒドロキシプロピルデンプンである。
【００６９】
バリヤコーティング層は、バリヤコーティング層乾燥重量あたり、５０〜９９．９９乾燥重量％のフィルム形成ポリマーを含むことができる。バリヤコーティング層乾燥重量あたり、好ましくは９０〜９９．９乾燥重量％、より好ましくは９５〜９９．９乾燥重量％、最も好ましくは９７〜９９．９乾燥重量％のフィルム形成ポリマーを含む。
【００７０】
バリヤコーティング層は、さらなる成分、たとえば殺生剤、脱泡剤、界面活性剤および着色剤を含んでもよい。
【００７１】
バリヤコーティング層は、バリヤコーティング層乾燥重量あたり、０．０１〜１０乾燥重量％のさらなる成分を含むことができる。バリヤコーティング層乾燥重量あたり、好ましくは０．０１〜５乾燥重量％、より好ましくは０．０１〜１乾燥重量％、最も好ましくは０．０１〜０．５乾燥重量％のさらなる成分を含む。
【００７２】
バリヤコーティング層の面積重量（area weight）は、０．１〜２０g/m2とすることができる。好ましくは０．５〜１０g/m2であり、より好ましくは１〜７g/m2である。
【００７３】
接着剤層は、任意の一般的な接着剤、たとえば天然産出ポリマー、天然産出ポリマーの化学変性誘導体、合成ポリマーおよびこれらの混合物とすることができる接着剤を含む。
【００７４】
天然産出ポリマーの例は、多糖類、たとえばデンプン、セルロースおよび天然ゴム、タンパク質またはポリペプチド、たとえばカゼインまたはゼラチン、並びにポリイソプレン、たとえば天然ゴムである。
【００７５】
天然ゴムの例は、アラビアゴム、キサンタンゴムおよびグアーゴムである。
【００７６】
化学化工デンプンの例は、上述した。
【００７７】
化学変性セルロースの例は、セルロースエーテル、たとえばメチルセルロース、カルボキシメチルセルロース、エチルセルロース、ヒドロキシエチルセルロースおよびヒドロキシプロピルセルロース、セルロースエステル、たとえば酢酸セルロース（cellulose acteate）、セルロースアセトブチレート、プロピオン酸セルロース、セルロースアセトプロピオネート、硝酸セルロースおよびセルロースキサントゲネートである。
【００７８】
合成ポリマーの例は、アクリルポリマー、スチレンポリマー、ビニルポリマー、ポリオレフィン、ポリアミド、ポリエステル、ポリウレタン、アルデヒドポリマー、エポキシポリマー、ポリジスルフィド、スルホンポリマーおよびシリコーンである。
【００７９】
アクリルポリマーは、アクリルモノマー少なくとも１種から形成されるポリマー、あるいはアクリルモノマー少なくとも１種と、他のエチレン性不飽和モノマー、たとえばスチレンモノマー、ビニルモノマー、オレフィンモノマーおよびマレイン酸モノマー少なくとも１種、または天然産出ポリマーもしくはその化学変性誘導体少なくとも１種とから形成されるコポリマーとすることができる。
【００８０】
アクリルポリマーの例は、ポリアクリレート、スチレンアクリル（ＳＡ）ポリマー、酢酸ビニルアクリルポリマー、アクリルニトリル（acrylnitril）ブタジエンゴム、シアノアクリレートポリマー、スチレンアクリルデンプンポリマーおよびアクリルデンプンポリマーである。
【００８１】
スチレンポリマーは、スチレンモノマー少なくとも１種から形成されるポリマー、並びにスチレンモノマー少なくとも１種と、アクリルモノマーではない他のエチレン性不飽和モノマー少なくとも１種、または天然産出ポリマーもしくはその化学変性誘導体少なくとも１種とから形成されるコポリマーとすることができる。スチレンポリマーの例は、スチレンブタジエンラテックス、カルボキシル化スチレンブタジエンポリマー、スチレンエチレンブタジエンポリマー、スチレンブタジエンスチレンポリマー、スチレンエチレンプロピレンポリマーおよびスチレンブタジエンデンプンポリマーを含むスチレンブタジエン（ＳＢ）ポリマーである。
【００８２】
ビニルポリマーは、ビニルモノマー少なくとも１種から形成されるポリマー、あるいはビニルモノマー少なくとも１種と、アクリルモノマーもしくはスチレンモノマーではない他のエチレン性モノマー少なくとも１種とから形成されるコポリマーとすることができる。ビニルポリマーの例は、ポリビニルアルコール（ＰＶＯＨ）、ポリ酢酸ビニル（ＰＶＡＣ）、ポリビニルエーテルおよびエチレン酢酸ビニル（ＥＶＡ）である。
【００８３】
ポリオレフィンは、少なくとも１種のオレフィンモノマーから形成されるポリマーとすることができる。ポリオレフィンの例は、ポリブタジエン、ポリイソブテン、ポリイソプレン、ブチルゴム、エチレンプロピレンゴムおよびポリクロロプレンである。
【００８４】
ポリアミドは、アミド基またはアミノ並びにカルボキシ基を有するモノマー少なくとも１種から、あるいは２個のアミノ基を有するモノマー少なくとも１種と２個のカルボキシ基を有するモノマー少なくとも１種とから形成されるポリマーとすることができる。アミド基を有するモノマーの例は、カプロラクタムである。ジアミンの例は、１，６−ジアミノヘキサンである。ジカルボン酸の例は、アジピン酸、テレフタル酸、イソフタル酸および１，４−ナフタレン−ジカルボン酸である。ポリアミドの例は、ポリヘキサメチレン（poyhexamethylene）アジポアミドおよびポリカプロラクタムである。
【００８５】
ポリエステルポリマーは、ヒドロキシ並びにカルボキシ基を有するモノマー少なくとも１種から、または２個のヒドロキシ基を有するモノマー少なくとも１種と、２個のカルボキシ基もしくはラクトン基を有する少なくとも１種のモノマーとから形成されるポリマーとすることができる。ヒドロキシ並びにカルボキシ基を有するモノマーの例は、アジピン酸である。ジオールの例は、エチレングリコールである。ラクトン基を有するモノマーの例は、カプロラクトン（carprolactone）である。ジカルボン酸の例は、テレフタル酸、イソフタル酸および１，４−ナフタレンジカルボン酸である。ポリエステルの例は、ポリエチレンテレフタレートである。いわゆるアルキド樹脂も、ポリエステルポリマーに属するとみなされる。
【００８６】
ポリウレタンは、ジイソシアネートモノマー少なくとも１種と、ポリオールモノマーおよび／またはポリアミンモノマー少なくとも１種とから形成されるポリマーとすることができる。ジイソシアネートモノマーの例は、ヘキサメチレンジイソシアネート、トルエンジイソシアネート（diisiocyanate）およびジフェニルメタンジイソシアネートである。
【００８７】
アルデヒドポリマーは、アルデヒド少なくとも１種と、求核基を有するモノマー少なくとも１種とから形成されるポリマーとすることができる。ホルムアルデヒドポリマーの例は、フェノールレゾルシノールホルムアルデヒド、フェノールホルムアルデヒド、クレゾールホルムアルデヒド、ジシアンジアミドホルムアルデヒド、尿素ホルムアルデヒド、チオウレアホルムアルデヒド、アニリンホルムアルデヒド、メラミンホルムアルデヒドおよびフェノールフルフラールである。
【００８８】
エポキシポリマーの例は、ビスフェノールＡおよびエピクロロヒドリンの反応生成物である。
【００８９】
ポリスルホンは、繰り返し単位がスルホン基を介して結合されたポリマーとすることができる。ポリスルホンの例は、ポリフェニルスルホンである。
【００９０】
好ましくは、接着剤は合成ポリマーまたは合成ポリマーの混合物である。
【００９１】
好ましい合成ポリマーは、ポリアクリレート、スチレンアクリル（ＳＡ）ポリマー、酢酸ビニルアクリルポリマー、スチレンブタジエン（ＳＢ）ポリマーおよびカルボキシル化スチレンブタジエンポリマーである。
【００９２】
接着剤層の面積重量は、１〜５０g/m2、好ましくは５〜３０g/m2、より好ましくは８〜２５g/m2とすることができる。
【００９３】
ラベルストックは、面積重量が３０〜２３０g/m2である任意の紙とすることができる。紙は、木繊維（パルプ）または他の天然繊維、たとえばサトウキビの搾り殻または麦わら、綿生地、ぼろ、合成繊維、天然および合成繊維の混合物、鉱物繊維、および／または回収紙から製造できる。合成繊維は、ポリマー、たとえばアクリルポリマー、スチレンポリマー、ポリオレフィン、ポリアミド、ポリエステルまたはポリウレタンから製造できる。アクリルポリマー、スチレンポリマー、ポリオレフィン、ポリアミド、ポリエステルまたはポリウレタンの例は、上述した。鉱物繊維は、たとえば、窒化ケイ素、炭化ケイ素、二酸化ケイ素、ガラス繊維、ガラスまたはホウ素から製造できる。
【００９４】
紙は、添加剤、たとえば充填剤（または顔料）、染料、バインダー、蛍光増白剤、リテンションエイド（retention aid）または脱墨剤を含むことができる。
【００９５】
充填剤（または顔料）の例は、クレイ（またはカオリン）、仮焼クレイ（またはカオリン）、粉砕炭酸カルシウム（ＧＣＣ）、沈降炭酸カルシウム（ＰＣＣ）、二酸化チタン、繻子白、酸化亜鉛、硫酸バリウム、石膏、シリカ、アルミナ三水和物、タルク、マイカおよび珪藻土である。染料の例は、有機顔料染料、アニオン直接染料、それぞれたとえば商品名Ｃｉｂａ（登録商標）Ｉｒｇａｌｉｔｅ（登録商標）およびＣｉｂａ（登録商標）Ｐｅｒｇａｓｏｌ（登録商標）として販売されている。バインダーの例は、天然バインダー、たとえばデンプン、カゼインおよびロジン、または合成バインダー、たとえばラテックス、たとえばスチレン−ブタジエン（ＳＢ）ラテックスもしくはスチレン−アクリレート（ＳＡ）ラテックスである。ケイ光増白剤の例は、たとえば商品名Ｃｉｂａ（登録商標）Ｔｉｎｏｐａｌ（登録商標）ＵＰとして販売されているようなジアミノスチルベンジスルホン酸である。リテンションエイドの例は、硫酸アルミニウム、または商品名Ｃｉｂａ（登録商標）Ｐｅｒｃｏｌとして販売されているような合成カチオンポリマーである。
【００９６】
好ましくは、ラベルストックは、面積重量が５０〜１５０g/m2、より好ましくは６０〜１００g/m2である紙である。
【００９７】
好ましくは、ラベルストックは、木繊維（パルプ）、他の天然繊維および／または回収紙から製造された任意の紙である。より好ましくは、ラベルストックは、木繊維および／または回収紙から製造された任意の紙である。
【００９８】
図１に示すように、本発明のラベルの接着剤層の下側は、基材（４）に貼り付けることができる。
【００９９】
基材は、任意の二次元または三次元の物体であってよい。基材は、紙、剥離紙、厚紙、金属、木材、生地、ガラス、セラミックおよび／またはポリマーから製造できる。剥離紙は、グラシン紙、高密度グラシン紙またはクラフト紙から製造できる。通常、シリコーン層を剥離紙の上に加える。好ましくは、基材は紙または剥離紙である。
【０１００】
さらに本発明の一部は、
工程：
（ｉ）アクリルコアシェルポリマー、有機ペルフルオロケミカルのいずれかと、場合によりフィルム形成ポリマーおよびさらなる成分とを含むバリヤコーティング組成物を形成し、
（ｉｉ）工程（ｉ）のバリヤコーティング組成物をラベルストックに塗布してバリヤコーティング層を形成し、
（ｉｉｉ）接着剤を工程（ｉｉ）で得られたバリヤコーティングに塗布して接着剤層を形成すること
を含む、本発明のラベルの製造方法である。
【０１０１】
バリヤコーティング組成物は、アクリルコアシェルポリマー、有機ペルフルオロケミカルのいずれかを、フィルム形成ポリマー、場合によりさらなる成分と混合することにより形成することができる。
【０１０２】
好ましくは、バリヤコーティング組成物は、アクリルコアシェルポリマー、有機ペルフルオロケミカルのいずれかの水性エマルションを、フィルム形成ポリマーとして温度４０〜８０℃、好ましくは６０〜７０℃のデンプンまたは化工デンプンの水溶液と共に混合することにより形成される。
【０１０３】
バリヤコーティング組成物は、バリヤコーティング組成物重量あたり、０．００１〜２０重量％、好ましくは０．００１〜１０重量％、より好ましくは０．００５〜５重量％のアクリルコアシェルポリマー、有機ペルフルオロケミカルのいずれかを含むことができる。
【０１０４】
バリヤコーティング組成物は、バリヤコーティング組成物重量あたり、１〜６０重量％、好ましくは１０〜４０重量％、より好ましくは１５〜３０重量％のフィルム形成ポリマーを含むことができる。
【０１０５】
バリヤコーティング組成物を、ラベルストックに、従来のコーティング方法、たとえばバー（またはロッド）コータ塗布、回転塗布、スプレー塗布、カーテン塗布、ディップ塗布、エアー塗布、ナイフ塗布、ブレード塗布またはロール塗布を用いて、塗布することができる。好ましくは、バー（またはロッド）コータを用いて塗布する。
【０１０６】
バリヤコーティング組成物をラベルストックに塗布した後、それを乾燥してバリヤコーティング層を形成することができる。通常、高温での風乾または熱ロールと直接接触する赤外線乾燥を用いて乾燥する。
【０１０７】
接着剤は、ニートな液体として、あるいは溶剤もしくは水ベースの溶液、エマルションまたは分散液として塗布することができる。接着剤を溶液、エマルションまたは分散液として塗布する場合、この溶液、エマルションまたは分散液の固形分は２０％〜９０重量％、より好ましくは３０％〜８０重量％、最も好ましくは４０％〜７０重量％である。好ましい溶剤は、炭化水素、エステル、ケトンおよびこれらの混合物である。炭化水素は、アルカン、シクロアルカン、アルケン、シクロアルケンおよびアロメート（aromate）とすることができる。エステルの例は、酢酸エチルまたは酢酸ブチルである。ケトンの例は、メチルエチルケトンである。好ましくは、接着剤はニートな液体として、または水ベースの溶液、エマルションもしくは分散液として塗布する。より好ましくは、接着剤はニートな液体として、または水性エマルションとして塗布する。
【０１０８】
接着剤を、従来のコーティングまたは印刷方法を用いて、バリヤコーティングに塗布することができる。コーティング方法の例は、バー（またはロッド）コータ塗布、回転塗布、スプレー塗布、カーテン塗布、ディップ塗布、エアー塗布、ナイフ塗布、ブレード塗布またはロール塗布である。適切な印刷方法の例は、グラビアまたはフレキソ印刷の方法である。好ましくは、接着剤をバー（またはロッド）コータを用いて塗布する。
【０１０９】
接着剤をニートで塗布する場合、通常それを塗布前に溶融し、塗布後冷却して固体の接着剤層を形成する。接着剤を溶剤もしくは水ベースの溶液、エマルションまたは分散液として塗布する場合、この溶液、エマルションまたは分散液は乾燥して接着剤層を形成することができる。
【０１１０】
本発明のラベルを基材に貼り付ける場合、製造方法は、ラベルを接着剤層の下側を介して基材に貼り付けるさらなる工程を含む。
【０１１１】
さらに、本発明の一部は、ラベルストックと、ラベルストックの下側のバリヤコーティング層とを含み、バリヤコーティング層がアクリルコアシェルポリマーまたは有機ペルフルオロケミカルのいずれかを含む、ラベル前駆体である。
【０１１２】
本発明の別の一部は、工程：
（ｉ）アクリルコアシェルポリマー、有機ペルフルオロケミカルのいずれかと、場合によりフィルム形成ポリマーおよびさらなる成分とを含むバリヤコーティング組成物を形成し、
（ｉｉ）工程（ｉ）のバリヤコーティング組成物をラベルストックに塗布してバリヤコーティング層を形成すること
を含む、本発明のラベル前駆体の製造方法である。
【０１１３】
さらに、本発明の一部は、アクリルコアシェルポリマーまたは有機ペルフルオロケミカルのラベル用バリヤコーティング層添加剤としての使用、およびラベルストックの下側と接着剤層の上側の間にバリヤコーティング層を塗布することによりラベル中のラベルストックによる接着剤の吸収を低減する方法であって、バリヤコーティング層がアクリルコアシェルポリマーまたは有機ペルフルオロケミカルのいずれかを含む方法である。
【０１１４】
本発明のラベルは、ラベルストックによる接着剤の吸収を効果的に低減するバリヤコーティング層を有し、したがって、十分な剥離力を達成するために、低減された量だけの接着剤が必要であるという利点を有する。さらに、この結果を達成するためには、バリヤコーティング層中にほんの少量のアクリルコアシェルポリマー、有機ペルフルオロケミカルのいずれかが必要である。
【０１１５】
図１は、ラベルストック（１）、接着剤層（２）およびバリヤコーティング層（３）を含む、ラベルを示す。ラベルは、基材（４）に貼り付ける。
【０１１６】
図２は、デンプンを単独で含有するバリヤコーティングを有する比較の接着剤処理サンプル１、並びにＣｉｂａ（登録商標）Ｌａｔｅｘｉａ（登録商標）３０２を含有するバリヤコーティングを有する比較の接着剤処理サンプル２および３を、接着の２０分後、引張り距離４０〜９０mmで、基材ガラスから除去するのに必要な最大剥離力（N）と接着剤重量（g/m2）との関係を示す。
【０１１７】
図３は、デンプンを単独で含有するバリヤコーティングを有する比較の接着剤処理サンプル１、並びにＣｉｂａ（登録商標）Ｌａｔｅｘｉａ（登録商標）３０２を含有するバリヤコーティングを有する比較の接着剤処理サンプル２および３を、接着の２４時間後、引張り距離４０〜９０mmで基材ガラスから除去するのに必要な最大剥離力（N）と接着剤重量（g/m2）との関係を示す。
【０１１８】
図４は、アクリルコアシェルポリマーを含有するバリヤコーティングを有する本発明の接着剤処理サンプル１、および比較の接着剤処理サンプル１（デンプン単独）を、接着の２０分後、引張り距離４０〜９０mmで基材ガラスから除去するのに必要な最大剥離力（N）と接着剤重量（g/m2）との関係を示す。
【０１１９】
図５は、アクリルコアシェルポリマーを含有するバリヤコーティングを有する本発明の接着剤処理サンプル１、および比較の接着剤処理サンプル１（デンプン単独）を、接着の２４時間後、引張り距離４０〜９０mmで基材ガラスから除去するのに必要な最大剥離力（N）と接着剤重量（g/m2）との関係を示す。
【０１２０】
図６は、有機ペルフルオロケミカル（perfluorchemical）を含有するバリヤコーティングを有する本発明の接着剤処理サンプル２、および比較の接着剤処理サンプル１（デンプン単独）を、接着の２０分後、引張り距離４０〜９０mmで基材ガラスから除去するのに必要な最大剥離力（N）と接着剤重量（g/m2）との関係を示す。
【０１２１】
図７は、有機ペルフルオロケミカル（perfluorchemical）を含有するバリヤコーティングを有する本発明の接着剤処理サンプル２、および比較の接着剤処理サンプル１（デンプン単独）を、接着の２４時間後、引張り距離４０〜９０mmで、基材ガラスから除去するのに必要な最大剥離力（N）と接着剤重量（g/m2）との関係を示す。
【０１２２】
図８は、アクリルコアシェルポリマー、有機ペルフルオロケミカルのいずれかを含有するバリヤコーティングでコーティングされた本発明のバリヤコーティングされたラベルストック紙と、Ｃｉｂａ（登録商標）Ｌａｔｅｘｉａ（登録商標）３０２ａを含有するバリヤコーティング、デンプンを単独で含有するバリヤコーティングのいずれかの対照のバリヤコーティングでコーティングされたラベルストック紙とについて、最大剥離力７．６Nを得るのに必要な接着剤重量を示す。
【０１２３】
図９は、本発明のアクリルコアシェルポリマー（サンプル３および４）または有機ペルフルオロケミカル（サンプル５）を含有するバリヤコーティングを有するサンプル３〜５を接着剤処理したものと接着剤処理していないものの間と、Ｃｉｂａ（登録商標）Ｌａｔｅｘｉａ（登録商標）２０４を含有するバリヤコーティングを有する比較のサンプル３の接着剤処理したものと接着剤処理していないものの間との輝度の差を示す。
【０１２４】
実施例
実施例１
アクリルコアシェルポリマーの製造
酢酸ブチル（２５０g）を反応器に入れ、加熱還流した（１２５℃）。ｔ−ブチルペルベンゾエート（７．８g）を反応器に加えた。スチレン（１６２．５g）および氷アクリル酸（８７．５g）からなるモノマー供給材料を調製した。ｔ−ブチル−ペルベンゾエート（２３．４g）からなる開始剤供給材料を調製した。モノマー供給材料を反応器に５時間内に加え、開始剤供給材料を反応器に５．５時間内に加えた。供給が完了したら、反応混合物を１２５℃でさらに１時間保持した。酢酸ブチルを留去しながら、２０重量％のアンモニア水（１００g）および水（７００g）の混合物を反応器に加えた。留出物を分けて、水は反応器に戻し、酢酸ブチルは受け器に戻した。反応混合物の温度は、蒸留中は９３℃に低下し、酢酸ブチルが全て除去されたら１００℃に上昇した。蒸留が完結した時に、反応混合物を４０℃未満に冷却し、スチレン／アクリル酸アンモニウム塩６５／３５（w／w）の得られた溶液を、固形分２５重量％およびｐＨ９．０に調節した。
【０１２５】
スチレン／アクリル酸アンモニウム塩コポリマーの２５重量％水溶液（５７６g）および水（７１g）を反応器に入れ、８５℃に加熱し、窒素で３０分脱ガスした。過硫酸アンモニウム（０．５g）を加えた。スチレン（１８４．８g）および２−エチルヘキシルアクリレート（１５１．２g）からなるモノマー供給材料を調製した。過硫酸アンモニウム（１．５g）および水（１５．０g）からなる開始剤供給材料を調製した。モノマー供給材料を反応器に３時間内に加え、開始剤供給材料を反応器に４時間内に加えた。重合中、反応混合物の温度を８５℃で保持した。供給が完了したら、内容物を８５℃でさらに１時間保持し、その後４０℃未満に冷却し、Ａｃｔｉｃｉｄｅ（登録商標）ＬＧ（塩素化および非塩素化メチルイソチアゾロンを含有する殺生剤）（０．９g）を加えた。得られたコアシェルポリマーは、コアポリマーとして機能するスチレン／２−エチルヘキシルアクリレートコポリマー５５／４５（w／w）７０重量部、およびシェルポリマーとして機能するスチレン／アクリル酸アンモニウム塩コポリマー６５／３５（w／w）３０重量部からなる。コアシェルポリマーを、固形分約４６％（w／w）、ｐＨ８．５、および２５℃での粘度（Ｂｒｏｏｋｆｉｅｌｄ  ２０rpm）７００mPa・sの水性エマルションとして得た。
【０１２６】
実施例２
式（Ｉ）の有機ペルフルオロケミカルの製造
【０１２７】
【化２】
2009513997.tif 000004
【０１２８】
式（Ｉ）の有機フルオロケミカルを、β−アラニンの代わりにグリシンを使用したほかは、米国特許第５,４９１,２６１号、実施例３２の有機ペルフルオロケミカルと同様に製造した。
【０１２９】
実施例３Ａ
バリヤコーティングされたラベルストック紙（＝サンプル）の製造
５種のバリヤコーティング組成物（全てデンプンを含有する）を調製した。これらのバリヤコーティング組成物の３種はデンプンに加えてアクリルポリマーを含有する比較のコーティング組成物であり、これらのバリヤコーティング組成物の２種は本発明に属し、デンプンに加えてアクリルコアシェルポリマーまたは有機フルオロケミカルのいずれかを含有する（以下の表１を参照）。デンプンを単独で含有する比較のコーティング組成物１は、酵素転化されたデンプンであるＣｉｂａ（登録商標）Ｒａｉｓａｍｙｌ（登録商標）０１１２１を水溶液として加熱プレート上で煮沸することにより調製した。比較のコーティング組成物２および３、並びにコーティング組成物１は、添加剤Ｃｉｂａ（登録商標）Ｌａｔｅｘｉａ（登録商標）３０２（スチレンアクリレートラテックス）、実施例１で述べたように得たアクリルコアシェルポリマー（ＡＣＳＰ）をそれぞれ、高剪断混合の下で、熱い（約６０℃）Ｃｉｂａ（登録商標）Ｒａｉｓａｍｙｌ（登録商標）０１１２１の水溶液に加えることにより調製した。コーティング組成物２は、添加剤として実施例２で述べたように得た式（Ｉ）の有機ペルフルオロケミカル（ＯＰＦＣ）を、中剪断混合の下で、Ｃｉｂａ（登録商標）Ｒａｉｓａｍｙｌ（登録商標）０１１２１の熱い（約６０℃）水溶液に加えることにより調製した。
【０１３０】
バリヤコーティング組成物を６０〜７０℃に加熱し、熱いバリヤコーティング組成物のＢｒｏｏｋｆｉｅｌｄ粘度を２０rpmで測定した。熱いバリヤコーティング組成物を重さ７０g/m2の紙（ラベルストック）に、バーコータ（１バー、スピード８）を用いて塗布し、赤外線乾燥器および風乾を用いて１５０℃で乾燥して、バリヤコーティング層を形成した。
【０１３１】
【表１】
2009513997.tif 000005
表１．Ｃｉｂａ（登録商標）Ｌａｔｅｘｉａ（登録商標）３０２：カルボキシル化スチレンブタジエンラテックス［固形分５０％（w／w）、ｐＨ５．５］。ＡＣＳＰは、実施例１で述べたように得たアクリルコアシェルポリマー［水性エマルションの形態、固形分約４６％（w／w）］である。ＯＰＦＣは、実施例２で述べたように得た式（Ｉ）の有機ペルフルオロケミカル［水性エマルションの形態、固形分２０％（w／w）］である。
【０１３２】
実施例３Ｂ
バリヤコーティングされたラベルストック紙（＝サンプル）の製造
４種のバリヤコーティング組成物（全てデンプンを含有する）を調製した。これらのバリヤコーティング組成物の１種はデンプンに加えてアクリルポリマーを含有する比較のコーティング組成物であり、これらのバリヤコーティング組成物の３種は本発明に属し、デンプンに加えてアクリルコアシェルポリマーまたは有機フルオロケミカルのいずれかを含有する（以下の表２を参照）。比較のコーティング組成物４、並びにコーティング組成物３および４は、酵素転化されたデンプンであるＣｉｂａ（登録商標）Ｒａｉｓａｍｙｌ（登録商標）０１１２１を水溶液として加熱プレート上で煮沸し、次に添加剤Ｃｉｂａ（登録商標）Ｌａｔｅｘｉａ（登録商標）２０４（スチレンアクリレートラテックス）、実施例１で述べたように得たアクリルコアシェルポリマー（ＡＣＳＰ）をそれぞれ、高剪断混合の下で、熱い（約６０℃）Ｃｉｂａ（登録商標）Ｒａｉｓａｍｙｌ（登録商標）０１１２１の水溶液に加えることにより調製した。コーティング組成物５は、添加剤として実施例２で述べたように得た式（Ｉ）の有機ペルフルオロケミカル（ＯＰＦＣ）を、中剪断混合の下で、Ｃｉｂａ（登録商標）Ｒａｉｓａｍｙｌ（登録商標）０１１２１の熱い（約６０℃）水溶液に加えることにより調製した。
【０１３３】
バリヤコーティング組成物を６０〜７０℃に加熱し、熱いバリヤコーティング組成物のＢｒｏｏｋｆｉｅｌｄ粘度を２０rpmで測定した。熱いバリヤコーティング組成物を重さ７０g/m2の紙（ラベルストック）に、バーコータ（１バー、スピード８）を用いて塗布し、赤外線乾燥器および風乾を用いて１５０℃で乾燥して、バリヤコーティング層を形成した。
【０１３４】
【表２】
2009513997.tif 000006
表２．Ｃｉｂａ（登録商標）Ｌａｔｅｘｉａ（登録商標）２０４：スチレンアクリレートラテックス［固形分５０％（w／w）、ｐＨ７］。ＡＣＳＰは、実施例１で述べたように得たアクリルコアシェルポリマー［水性エマルションの形態、固形分約４６％（w／w）］である。ＯＰＦＣは、実施例２で述べたように得た式（Ｉ）の有機ペルフルオロケミカル［水性エマルションの形態、固形分２０％（w／w）］である。
【０１３５】
実施例４Ａ
水性エマルション接着剤を用いる接着剤処理されたバリヤコーティングされたラベルストック紙（＝接着剤処理サンプル）の製造
標準的な水性エマルションスチレンアクリルコポリマー接着剤［固形分５２％（w／w）］を、実施例３Ａで述べたように得たコーティングされたラベルストック紙上に、計量装置（ＲＫ  Ｍｅｙｅｒ  Ｂａｒ）および３種の異なるコーティングバー（２４μm、４０μmおよび５０μm）を用いて塗布した。接着剤を塗布した後、接着剤で覆われコーティングされたラベルストック紙を、シリコーン剥離紙のシートの間で、オーブン中、８０℃で２０分硬化した。サンプルをオーブンから取り出し、シリコーン紙を捨てた。次に、それを試験まで保護するために、新しいシリコーン紙を硬化した接着剤表面に軽く付けた。接着剤重量は、ある面積のバリヤコーティングされたラベルストック紙のオーブン乾燥重量を、同等の面積の接着剤処理バリヤコーティングされたラベルストック紙のオーブン乾燥重量から、引くことにより算出した。
【０１３６】
２４μmコーティングバーを用いて得られた接着剤重量は、約１０g/m2であり、４０μmコーティングバーを用いて得られた接着剤重量は、約２０g/m2であり、５０μmコーティングバーを用いて得られた接着剤重量は、約２７g/m2であった。
【０１３７】
実施例４Ａの接着剤処理サンプルの剥離試験
実施例４Ａで述べたように得た接着剤処理サンプルを、基材ガラスに対して接着した。２０分および２４時間後それぞれの、Ｈｏｅｎｓｆｉｅｌｄ引張試験機と工業試験法ＦＩＮＡＴ標準試験法２（９０°剥離接着性（３００m/min））を用いて、サンプルを除去するのに必要な力である剥離力を測定した。２０分剥離試験は、直後接着を測定する。２４時間剥離試験は、接着は経時的に進展するので、極限接着強度を測定する。２４時間の期間にわたり、サンプルを制御された温度および湿度（２３℃、相対湿度５０％）で保管した。引張り距離４０〜９０mmで測定した剥離力を用いて、接着剤処理サンプルの最大剥離力を調べた。最大剥離力が高いほど、バリヤコーティング層を通ってラベルストックに浸透した接着剤がより少ないと考えることができる。
【０１３８】
サンプルをガラスに接着した２０分、２４時間後、それぞれの、接着剤重量（g/m2）に対する剥離力（N）を、図２〜７に示す。
【０１３９】
接着の２０分後、バリヤコーティング中に、添加剤としてアクリルコアシェルポリマー（図４、サンプル１）、添加剤として有機ペルフルオロケミカル（図６、サンプル２）のいずれかを含有する接着剤処理サンプルの最大剥離力は、添加剤としてＣｉｂａ（登録商標）Ｌａｔｅｘｉａ（登録商標）３０２を含有するサンプル（図２、比較２および比較３）よりも所定の接着剤重量に対する高い最大剥離力、並びに低い接着剤重量で、デンプン単独を含有するサンプル（図４および６、比較１）よりも高い最大剥離力を示した。
【０１４０】
接着の２４時間後、バリヤコーティング中に、添加剤としてアクリルコアシェルポリマー（図５、サンプル１）、添加剤として有機ペルフルオロケミカル（図７、サンプル２）のいずれかを含有する接着剤処理サンプルは、デンプン単独を含有するサンプル（図５および７、比較１）よりも、並びにデンプン乾燥重量あたり、６．５乾燥重量％あるいは１０．６乾燥重量％のＣｉｂａ（登録商標）Ｌａｔｅｘｉａ（登録商標）３０２を含有するサンプル（図３、比較２および比較３）よりも、所定の接着剤重量に対してかなり高い最大剥離力を示した。これは、アクリルコアシェルポリマー２．２％の乾燥重量または有機ペルフルオロケミカル０．１％の乾燥重量を含有するバリヤコーティングを通ってラベルストックに浸透する接着剤が、６．５乾燥重量％あるいは１０．６乾燥重量％のＣｉｂａ（登録商標）Ｌａｔｅｘｉａ（登録商標）３０２に比べてより少ないことを意味する（全てデンプンの乾燥重量に基づく）。この効果は、一般に、少ない接着剤重量でより顕著である。
【０１４１】
さらに、バリヤコーティング中に添加剤としてアクリルコアシェルポリマーまたは有機ペルフルオロケミカルを含有する本発明のサンプルは、添加剤として所定の接着剤重量のＣｉｂａ（登録商標）Ｌａｔｅｘｉａ（登録商標）３０２を含有するサンプルに比べて、、より少ない量の添加剤でより高い最大剥離力を達成した。
【０１４２】
市販されているラベル、ＡＶＥＲＹ  ＱＵＩＣＫ  ＤＲＹ（登録商標）インクジェットラベルを用い、上述した方法を用いて、このような用途に必要な最適剥離力を調べた。この最適剥離力（２４時間）は７．６Nと決定した。実施例３Ａで述べたように得た各サンプルについて、最大剥離力７．６Nを得るのに必要な接着剤重量を算出した。
【０１４３】
結果を図８に示す。
【０１４４】
デンプン乾燥重量あたり、０．１乾燥重量％の有機ペルフルオロケミカルでバリヤコーティングされたラベルストック紙（サンプル２）は、最大剥離力７．６Nを得るのに必要な接着剤がわずか１２g/m2である。
【０１４５】
デンプン乾燥重量あたり、２．２乾燥重量％のアクリルコアシェルポリマーでバリヤコーティングされたラベルストック紙（サンプル１）は、最大剥離力７．６Nを得るのに必要な接着剤がわずか１３g/m2である。
【０１４６】
純粋なデンプンでバリヤコーティングされたラベルストック紙（比較サンプル１）は、最大剥離力７．６Nを得るのに、１６g/m2の接着剤が必要である。
【０１４７】
デンプン乾燥重量あたり６．４乾燥重量％、あるいは１０．６乾燥重量％のＣｉｂａ（登録商標）Ｌａｔｅｘｉａ（登録商標）３０２でバリヤコーティングされたラベルストック紙（比較サンプル２および３）は、最大剥離力７．６Nを得るのに、それぞれ、１７、１５g/m2の接着剤が必要である。
【０１４８】
したがって、対照サンプルを使用する場合、１５g/m2（１０．６乾燥重量％のＣｉｂａ（登録商標）Ｌａｔｅｘｉａ（登録商標）３０２）、１６g/m2（純粋なデンプン）または１７mg/m2（６．４乾燥重量％のＣｉｂａ（登録商標）Ｌａｔｅｘｉａ（登録商標）３０２）の接着剤に比べて、デンプン乾燥重量あたり、２．２乾燥重量％のアクリルコアシェルポリマーまたは０．１乾燥重量％の有機ペルフルオロケミカルでバリヤコーティングされたラベルストック紙を使用する場合、最大剥離力７．６Nを得るのに必要な接着剤は、それぞれわずか１３g/m2、１２g/m2である。
【０１４９】
実施例４Ｂ
ニートな接着剤を用いて接着剤処理されたバリヤコーティングされたラベルストック紙（＝接着剤処理されたサンプル）の製造
実施例３Ｂで述べたように得たコーティングされたラベルストック紙を１０×１５cmに切断した。Ｓｗｉｆｔ（登録商標）Ｈｏｔ  ｍｅｌｔ接着剤Ｂ５６９３８（Ｆｏｒｂｏから供給）を、オイルバス中、１８０℃で溶融し、溶融した接着剤５mLを、実施例３Ｂで述べたように得たコーティングされたラベルストック紙のバリヤコーティング層の下側に、注射器を用いて塗布した。接着剤を塗布した後、接着剤で覆われコーティングされたラベルストック紙を、接着剤で覆われた面を内側に折り、寸法７．５×１０cmのサンプルを得た。ガラス板（約６×９cm）を、この折りたたんだ接着剤処理されたサンプルの上に置いた。接着剤が均一に分布する機会を得るように５００gの重りをガラス板の上に置いた。サンプルを室温で２４時間コンディショニングした。
【０１５０】
実施例４Ｂの接着剤処理されたサンプルの輝度試験
コンディショニング２４時間後、接着剤で覆われコーティングされたラベルストック紙の輝度を、ラベルストックの上側で、ＩＳＯ２４７０法を用いて測定した。対照として、実施例３Ｂの接着剤処理されていないコーティングされたラベルストック紙の輝度もラベルストックの上側で測定した。接着剤で覆われていないコーティングされたラベルストック紙に対する接着剤で覆われたものの輝度の低下を測定した。輝度の低下が小さいほど、ラベルストックにより吸収される接着剤が少ないと考えることができる。
【０１５１】
結果を図９に示す。
【０１５２】
最も小さな輝度の低下が、デンプン乾燥重量あたり６．６乾燥重量％のアクリルコアシェルポリマーを含有するバリヤコーティング組成物（サンプル４）、その次にデンプン乾燥重量あたり０．１乾燥重量％の有機ペルフルオロケミカルを含有するバリヤコーティング組成物（サンプル５）、その次にデンプン乾燥重量あたり２．２乾燥重量％のアクリルコアシェルポリマーを含有するバリヤコーティング組成物（サンプル３）を用いて達成されることが分かる。これらのサンプル全てが、デンプン乾燥重量あたり８．８乾燥重量％のＣｉｂａ（登録商標）Ｌａｔｅｘｉａ（登録商標）２０４を含有するバリヤコーティング組成物（比較３）よりも小さな輝度の低下を示す。これはさらに、本発明のラベルがラベルストックによる接着剤の吸収を効果的に防止するバリヤコーティング層を有すること、並びにこれが極めてに少量のアクリルコアシェルポリマーまたは有機ペルフルオロケミカルを有するバリヤコーティング層を用いて達成されることを示す。
【図面の簡単な説明】
【０１５３】
【図１】ラベルストック（１）、接着剤層（２）およびバリヤコーティング層（３）を含む、ラベルを示す図である。
【図２】接着の２０分後、引張り距離４０〜９０mmで接着剤処理サンプルを基材ガラスから除去するのに必要な最大剥離力（N）と接着剤重量（g/m2）との関係を示す図である（比較１〜３）。
【図３】接着の２４時間後、引張り距離４０〜９０mmで接着剤処理サンプルを基材ガラスから除去するのに必要な最大剥離力（N）と接着剤重量（g/m2）との関係を示す図である（比較１〜３）。
【図４】接着の２０分後、引張り距離４０〜９０mmで接着剤処理サンプルを基材ガラスから除去するのに必要な最大剥離力（N）と接着剤重量（g/m2）との関係を示す図である（本発明１，比較１）。
【図５】接着の２４時間後、引張り距離４０〜９０mmで接着剤処理サンプルを基材ガラスから除去するのに必要な最大剥離力（N）と接着剤重量（g/m2）との関係を示す図である（本発明１，比較１）。
【図６】接着の２０分後、引張り距離４０〜９０mmで接着剤処理サンプルを基材ガラスから除去するのに必要な最大剥離力（N）と接着剤重量（g/m2）との関係を示す図である（本発明２，比較１）。
【図７】接着の２４時間後、引張り距離４０〜９０mmで接着剤処理サンプルを基材ガラスから除去するのに必要な最大剥離力（N）と接着剤重量（g/m2）との関係を示す図である（本発明２，比較１）。
【図８】最大剥離力７．６Nを得るのに必要な接着剤重量を示す図である（本発明，対照）。
【図９】接着剤処理有無による輝度の差を示す図である（サンプル３〜５，比較３）。
【図１】
2009513997.tif 000007
【図２】
2009513997.tif 000008
【図３】
2009513997.tif 000009
【図４】
2009513997.tif 000010
【図５】
2009513997.tif 000011
【図６】
2009513997.tif 000012
【図７】
2009513997.tif 000013
【図８】
2009513997.tif 000014
【図９】
2009513997.tif 000015
【国際調査報告】
2009513997.tif 000016
2009513997.tif 000017
2009513997.tif 000018
2009513997.tif 000019